СПОСОБ ОПРЕДЕЛЕНИЯ СТРУКТУРНЫХ ПАРАМЕТРОВ КОМПОЗИЦИОННЫХ СТРОИТЕЛЬНЫХ ПАНЕЛЕЙ

1. Способ определения структурных параметров стеновой плиты, включающий:
обеспечение значения прочности среднего слоя стеновой плиты между 300 и 800 фунтами на кв. дюйм;
определение требуемого значения протаскивания гвоздя на основании толщины указанного типа стеновой плиты;
вычисление значения жесткости облицовочной бумаги на основании указанного обеспеченного значения прочности среднего слоя и указанного определенного значения протаскивания гвоздя; и
вывод указанного вычисленного значения жесткости облицовочной бумаги на устройство вывода.
2. Способ получения стеновой плиты, включающий:
определение требуемого значения протаскивания гвоздя на основании типа стеновой плиты;
обеспечение значения прочности среднего слоя стеновой плиты между 300 и 800 фунтами на кв. дюйм;
определение значения жесткости облицовочной бумаги на основании указанного требуемого значения протаскивания гвоздя и указанного обеспеченного значения прочности среднего слоя;
определение массы облицовочной бумаги на основании вычисленного значения жесткости облицовочной бумаги;
выбор типа облицовочной бумаги на основании указанной показанной массы облицовочной бумаги; и
получение стеновой плиты с использованием указанного выбранного типа облицовочной бумаги и указанного обеспеченного значения прочности среднего слоя.
3. Способ по п.2, отличающийся тем, что определение указанного значения жесткости облицовочной бумаги основано на следующем уравнении:
Протаскивание гвоздя (фунт-сила) = a + [b × (жесткость облицовочной бумаги (кН/м))] + [c × (прочность среднего слоя (фунты на кв. дюйм))],
где b=0.009490606731 и c=0.073937419, и где a=a1+a2/[1+Ехр(-(плотность плиты - a3)/a4)] и,
где a1=6.7441271, a2=20.870959, a3=43.718215 и a4=2.1337464.
4. Способ по п.2, отличающийся тем, что определение указанной массы облицовочной бумаги включает деление указанного значения жесткости облицовочной бумаги на значение области показателей жесткости на растяжение (TSIA).
5. Способ по п.4, отличающийся тем, что указанное значение TSIA измеряют с помощью ультразвукового измерительного устройства для измерения ориентации прочности на растяжение.
6. Способ по п.4, отличающийся тем, что указанное значение TSIA составляет приблизительно от 12 до 26 кНм/г.
7. Способ по п.2, отличающийся тем, что включает хранение по меньшей мере одного из указанного вычисленного значения жесткости облицовочной бумаги и указанной вычисленной массы облицовочной бумаги в памяти
8. Способ по п.7, отличающийся тем, что указанная память включает по меньшей мере одно из: постоянного запоминающего устройства, запоминающего устройства с произвольным доступом и CD ROM.